Способ получения магнитных материалов на основе редкоземельных интерметаллических соединений с кристаллической структурой типа ThMn12 с элементами группы железа

12
Способ получения магнитотвердого материала на основе интерметаллического соединения с кристаллической структурой типа ThMn, содержащий железо (Fe), кобальт (Со), титан (Ti), азот (N), по меньшей мере два элемента, выбранных из группы цирконий (Zr), неодим (Nd), церий (Се), при этом химический состав соответствует следующей химической (стехиометрической) формуле, ат. %:
1-x-y
x
y
7,1-7,2
1-z
z
ocm
4,6-5,4
5,7-7
2
2
4
5
(NdCeZt)(Fe Co) Ti N, где x - 0,1-0,4; где у - 0,1-0,4; где z - 0,2-0,3, который включает выплавку сплава методом вакуумно-дугового сплавления и грубое дробление в защитной атмосфере аргона, закалку из жидкого состояния в защитной атмосфере аргона при величине скорости охлаждения не менее 10-10°С/с, сепарирование по размерам полученных тонких чешуйчатых частиц сплава, кратковременный отжиг в защитной атмосфере аргона при температуре 600-750°С в течение 10-20 мин с последующим контролируемым охлаждением, гидрирование в атмосфере водорода (Н) в специальных установках высокого газового давления при температуре 120-140°С и давлении 0,5-0,8 атм. в течение 1-3 ч, дегидрирование при температуре 400-450°С в течение 1-3 ч с помощью создания высокого вакуума, азотирование материала в установке высокого давления в атмосфере азота (N) при температуре 400-500°С и давлении 35-45 атм. в течение 30-40 ч.